(57)【特許請求の範囲】
【請求項１】
溶融を開始する温度である所定の溶融温度と該溶融温度よりも低温であり固化する温度である所定の固化温度を有する第一固着材と、該第一固着材の前記溶融温度よりも高温の固化温度を有して、該固化温度に達すると再び温度を上げても下げても再溶融しない結晶化ガラスを主成分とする第二固着材とを用いて、陽極基板上に形成された絶縁層上に固定する中付けの制御電極を備え、
前記制御電極の一端部を、前記第一固着材により配線導体と電気的に接続するとともに、前記第一固着材及び前記第二固着材により前記絶縁層に固着し、前記制御電極の他端部を、前記第一固着材及び前記第二固着材により前記絶縁層に固着してなる蛍光表示管において、
前記制御電極の前記他端部側における前記第一固着材と前記絶縁層との間に、前記第二固着材の前記固化温度以下の温度のときに流動性を有するスライド層を形成したことを特徴とする蛍光表示管。
【請求項２】
前記スライド層を少なくとも前記第一固着材がはみ出さない形状に形成したことを特徴とする請求項１記載の蛍光表示管。
【請求項３】
前記第一固着材には銀粉を含んだ低融点ガラスを用いたことを特徴とする請求項１又は２記載の蛍光表示管。
【請求項４】
請求項１又は２又は３記載の蛍光表示管の製造方法であって、
前記配線導体を露出させるためのスルーホールを設けた前記絶縁層上の所定位置に前記スライド層を形成した後、前記絶縁層の前記スルーホール上及び前記スライド層上に前記第一固着材を塗布し、前記第一固着材に前記制御電極の前記一端部を付着するとともに前記スライド層上の前記第一固着材に前記制御電極の前記他端部を付着してから乾燥又は焼成し、その後、前記第一固着材を覆うように前記第二固着材を塗布してから焼成したことを特徴とする蛍光表示管の製造方法。
【発明の詳細な説明】
【技術分野】
【０００１】
本発明は、中付けの制御電極を備えた蛍光表示管の焼成中における制御電極の熱膨張を許容し、焼成後の制御電極の変形を抑えて制御電極にテンションを付与する蛍光表示管及びその製造方法に関する。
【背景技術】
【０００２】
蛍光表示管は、自発光の表示装置であり、視認性が高く、耐環境性に優れていることから、電子レンジなどの家電機器、オーディオなどのＡＶ機器、カーオーディオなどの車載用表示機器など、幅広い分野で使用されている。真空管の一種でもある一般的な蛍光表示管１は、図３に示すように、ガラス基板などからなる陽極基板２と、前面板３ａと側面板３ｂからなる蓋部材３とを有し、陽極基板２の内面に、配線導体４（陽極配線４ａ）、絶縁層５、陽極導体層６、蛍光体層７が積層され、蛍光体層７の上方に、メッシュ状の開口８ａを有する制御電極８、端部が陰極支持体１０に支持されたフィラメント状の陰極９が配設され、この状態で陽極基板２と蓋部材３とを低融点ガラス１１で接着することにより封止し、気密容器を構成している。この他、気密容器内には真空を維持するための図示しないゲッターが配設されている。蛍光表示管１は、陰極９から放出された電子を制御電極８により制御し、陽極導体層６上の蛍光体層７に選択的に射突させて所望の表示を得るものである。なお、図３に示す例は、制御電極８を後述する中付け方式によって組み込んだものである。また、陽極導体層６は絶縁層５に形成されたスルーホール５ａを介して陽極配線４ａと接続されている。
【０００３】
蛍光表示管には制御電極を気密容器内に組み込む場合に二つの方式が採用されている。第一の方式は、陰極、陰極支持体、制御電極、リード線を単一の枠状フレーム部材に集約し、陽極基板と蓋部材とで挟み込み、封止時に固定し、その後、フレーム部材の不要なものを削除するものである（フレーム支持方式）。第二の方式は、陰極９、陰極支持体１０、外部引出しリード線１２を単一のフレーム部材で連結し、制御電極８だけを別に形成して陽極基板２上に個々に固定するものである（中付け方式）。中付け方式では、配線導体４として陽極配線４ａの他、陽極基板２上に形成され、制御電極８と外部引出しリード線１２の間を接続するグリッド配線４ｂを備えている（図３参照）。
【０００４】
上述した二つの方式のうち、中付け方式は、制御電極８を個別部品として形成して個々に取り付けるため、制御電極８を保持する部材を設ける必要がなく、外部引出しリード線１２の位置などを自由に設計できる利点がある。そのため、グラフィック表示の蛍光表示管にも適用されており、細長い形状の制御電極を複数並べて配設した構成のものなどがある。
【０００５】
また、蛍光表示管１では、制御電極８に通電した際にこの制御電極８が過熱されるため、制御電極８が熱膨張によって弛まないように十分にテンションを付与して配設する必要がある。制御電極８にテンションを付与する方法としては、制御電極８と陽極基板２との熱膨張係数の差を利用することが一般的である。通常、陽極基板２にはソーダライムガラス基板が使用され、図４に示すように、その熱膨張係数は９０×１０-7／℃であるのに対し、制御電極８に使用されるＳＵＳ４３０（Ｃｒ１７％、Ｍｎ１％、残りはＦｅ）は１１０×１０-7／℃である。すなわち、制御電極８の熱膨張係数の方が陽極基板２の熱膨張係数よりも大きいので、制御電極８を高い温度で陽極基板２に固着すると、常温まで温度が下がるうちに制御電極８が陽極基板２に対して大きく収縮しようとして、制御電極８にテンションを付与することができる。
【０００６】
ここから、図５，６を参照して、蛍光表示管１（１Ｂ）において、制御電極８を陽極基板２（図５，６に示す例では陽極基板２上の絶縁層５）上に固定する例を説明する。図５，６に示すように、複数の制御電極８を絶縁層５に固定する場合、まず、陽極基板２の配線導体４（グリッド配線４ｂ）と導通をとることを主目的とした第一固着材２１を設け、次に、制御電極８を固定するための第二固着材２２を、第一固着材２２を覆うように設ける。第一固着材２１は、銀粉と溶融温度が３６０℃程度の低融点ガラスとを主成分とし、有機溶剤と混ぜてペースト状にしたもので、絶縁層５上に所定パターンに形成しておき、その上に制御電極８を載置した後に５００℃程度に加熱（焼成）し、有機溶剤を除去するとともに低融点ガラスを溶融させてから冷却することにより、制御電極８を仮固定するものである。その後、４００〜４５０℃で結晶化する結晶化ガラスと有機溶剤からなる第二固着材２２を、第一固着材２１を覆うように塗布し、５００℃程度に再加熱（焼成）し、第二固着材２２のガラス成分を結晶化させることにより、制御電極８を絶縁層５上に固定する。なお、低融点ガラスは、溶融温度以上の温度になると溶融を開始し、溶融温度以下の温度に下がると固化する特徴を有する。これに対し、結晶化ガラスは、所定温度以上になると固化し、一度固化すると温度を上げても下げても再溶融しない特徴を有する。
【０００７】
本発明の発明者等は当初、第一固着材２１は、低融点ガラスが３６０℃程度から溶融を始め、第二固着材（結晶化ガラス）２２が結晶化する４００〜４５０℃までは絶縁層５に対して制御電極８が移動可能な状態にあると考えていた。すなわち、絶縁層５に制御電極８が固着する温度は第二固着材２２が結晶化する温度であり、４００℃以上の高い温度で絶縁層５に制御電極８を固着し、その後、常温まで温度を下げるので、制御電極８が陽極基板２に対してより収縮することになり、制御電極８に十分なテンションが付与されると考えていた。ところが実際は、図７（ａ）に示すように、第二固着材２２、つまり、結晶化ガラスの焼成工程において、結晶化ガラス２２の固化温度では制御電極８は陽極基板２よりも大きく変形し、制御電極８が変形した状態で結晶化ガラス２２により制御電極８の高さ構造が固定されるため、図７（ｂ）に示すように、最初に制御電極８を配置したときとは異なる高さの立体構造となって固定されるようになる。そのため、例えば、制御電極８が並列に配設されている場合（図５参照）には、隣接する制御電極８の高さ構造に差異が生じ、この結果、製品の表示輝度に差異が発生して表示ムラとなる。ところで、蛍光表示管の表示の微細化にあわせて制御電極８は、径が細くなり、長さも長くなる傾向にある。その中には、縦２ｍｍ、長さ４０ｍｍのものもあり、しかも、メッシュ状の開口８ａを有している。そのため、これまで問題視されていなかったが、上述したように制御電極８が変形した状態で固定されるという不良が多発し、不良は９０％におよび、製品化することができなかった。なお、図７（ａ）は、第二固着材２２の焼成（４００〜５００℃に加熱）中の状態を示し、図７（ｂ）は、常温に温度を下げた状態を示している。また、図５〜７において、絶縁層５上に積層された陽極導体層６や蛍光体層７などは省略している。
【０００８】
また、下記特許文献１には、図７に示すような制御電極の変形を抑える制御電極の固定構造及び方法が開示されている。ここで開示される固定構造及び方法によれば、制御電極の両端を固定する固着材として、一端側に導電ペースト、他端側に低融点ガラスペーストを用いることにより、焼成中に低融点ガラスが溶融して制御電極の他端側が陽極基板に対して移動し、これにより、制御電極の伸長を許容して変形を抑制することができるという効果が得られる。
【先行技術文献】
【特許文献】
【０００９】
【特許文献１】特開２００３−３１１６７号公報
【発明の概要】
【発明が解決しようとする課題】
【００１０】
しかしながら、上記特許文献１に開示される制御電極の固定構造及び方法では、一端側を導電ペースト、他端側を低融点ガラスペーストというように、制御電極の両端を異なる材質の固着材により固定するため、これらを別々の工程として形成する必要がある。そのため、固着材の形成工程が煩雑となり、製造プロセス上の不利となる。なお、上記特許文献１では、上述した（図５〜７に示す）例とは異なり、制御電極を第一固着材だけで固定するものであり、第二固着材を使用していないため、第二固着材のこと（例えば、第二固着材の固化温度との兼合いのこと）などは考慮されていない。
【００１１】
そこで本発明は、上記状況に鑑みてなされたもので、特に第二固着材の焼成中において、制御電極の両端のうちの配線導体と電気的に接続されない側が制御電極の熱膨張を許容して移動することにより、常温に冷却された制御電極の変形を抑制して制御電極にテンションを付与し、製品化のときに表示ムラなどが発生することを防止して歩留りが向上するとともに、製造容易となる蛍光表示管及びその製造方法を提供することを目的としている。
【課題を解決するための手段】
【００１２】
次に、上記の課題を解決するための手段を、実施の形態に対応する図面を参照して説明する。
本発明に係る請求項１記載の蛍光表示管は、溶融を開始する温度である所定の溶融温度と該溶融温度よりも低温であり固化する温度である所定の固化温度を有する第一固着材２１と、該第一固着材２１の前記溶融温度よりも高温の固化温度を有して、該固化温度に達すると再び温度を上げても下げても再溶融しない結晶化ガラスを主成分とする第二固着材２２とを用いて、陽極基板２上に形成された絶縁層５上に固定する中付けの制御電極８を備え、
前記制御電極８の一端部３１ａを、前記第一固着材２１により配線導体４（グリッド配線４ｂ）と電気的に接続するとともに、前記第一固着材２１及び前記第二固着材２２により前記絶縁層５に固着し、前記制御電極８の他端部３１ｂを、前記第一固着材２１及び前記第二固着材２２により前記絶縁層５に固着してなる蛍光表示管１（１Ａ）において、
前記制御電極８の前記他端部３１ｂ側における前記第一固着材２１と前記絶縁層５との間に、前記第二固着材２２の前記固化温度以下の温度のときに流動性を有するスライド層２３を形成したことを特徴としている。
【００１３】
なお、絶縁層５における制御電極８の一端部３１ａ側にはスルーホール５ａが設けられており、スルーホール５ａを介して、第一固着材２１は制御電極８と配線導体４ｂとを電気的に接続する。
【００１４】
請求項２記載の蛍光表示管は、前記スライド層２３を少なくとも前記第一固着材２１がはみ出さない形状に形成したことを特徴としている。
【００１５】
例えば、複数の制御電極８が並列に配設されている場合は、スライド層２３を制御電極８の並び方向に沿ってパッチ状、ライン状、梯子状などの形状にパターン形成する。また、スライド層２３は、制御電極８が熱膨張する方向に余裕を有し、制御電極８の他端部３１ｂの移動を許容可能とする形状に形成することが望ましい。
【００１６】
請求項３記載の蛍光表示管は、前記第一固着材２１には銀粉を含んだ低融点ガラスを用いたことを特徴としている。
【００１７】
例えば、複数の制御電極８が並列に配設されている場合は、第一固着材２１を制御電極８の並び方向に沿ってパッチ状、ライン状、梯子状などの形状にパターン形成する。また、これと同様に、第二固着材２２を制御電極８の並び方向に沿ってパッチ状、ライン状、梯子状などの形状にパターン形成する。
【００１８】
請求項４記載の蛍光表示管の製造方法は、上記請求項１又は２又は３記載の蛍光表示管１（１Ａ）の製造方法であって、
前記配線導体４（グリッド配線４ｂ）を露出させるためのスルーホール５ａを設けた前記絶縁層５上の所定位置に前記スライド層２３を形成した後、前記絶縁層５の前記スルーホール５ａ上及び前記スライド層２３上に前記第一固着材２１を塗布し、前記第一固着材２１に前記制御電極８の前記一端部３１ａを付着するとともに前記スライド層２３上の前記第一固着材２１に前記制御電極８の前記他端部３１ｂを付着してから乾燥又は焼成し、その後、前記第一固着材２１を覆うように前記第二固着材２２を塗布してから焼成したことを特徴としている。
【発明の効果】
【００１９】
本発明に係る蛍光表示管によれば、制御電極の両端部のうち、配線導体と電気的に接続しない他端部側において、第一固着材と絶縁層との間にスライド層を形成し、スライド層が第二固着材の固化温度以下の温度のとき流動性を有することにより、第二固着材の焼成中に制御電極の他端部が熱膨張する方向に移動可能となり、焼成中の制御電極が弛まないようになる。また、焼成中に制御電極が弛まないことで、常温に温度を下げたときに制御電極に十分なテンションを付与することができる。これにより、制御電極の変形を抑制し、製品化したときの表示ムラを防止することができる。したがって、不良が減り、歩留りが向上する。
【００２０】
また、スライド層を少なくとも第一固着材がはみ出さない形状に形成するため、スライド層上に第一固着材が完全に載置されることになり、第二固着材の焼成中に第一固着材が固化したときに制御電極の他端部が移動可能となる。
【００２１】
また、第一固着材に銀粉を含んだ低融点ガラスを用いると、電気的接続性を得ることができるという利点がある。
【００２２】
また、製造方法においては、制御電極の他端部が配置される側にスライド層を形成する以外は従来同様の製造工程とすればよいことから、製造容易となる。
【図面の簡単な説明】
【００２３】
【図１】本発明に係る蛍光表示管における制御電極を絶縁層上に固定した状態を示す模式的な側面図である。
【図２】（ａ）〜（ｃ）本発明に係る蛍光表示管におけるスライド層（第一固着材、第二固着材）の形状の様々な例を示す模式的な平面図である。
【図３】一般的な蛍光表示管（中付け方式）を示す概略構成図である。
【図４】制御電極と陽極基板の熱膨張係数の関係を示すグラフである。
【図５】従来の蛍光表示管における制御電極を絶縁層上に固定した状態を示す模式的な平面図である。
【図６】従来の蛍光表示管における制御電極を絶縁層上に固定した状態を示す模式的な側面図である。
【図７】（ａ）従来の蛍光表示管における焼成中の制御電極が変形した状態を示す模式的な側面図である。  （ｂ）従来の蛍光表示管における常温に下げたときの制御電極が変形した状態を示す模式的な側面図である。
【発明を実施するための形態】
【００２４】
以下、本発明の実施の形態を図面を参照して具体的に説明する。
まず、この実施の形態の蛍光表示管の構成を説明する。なお、図１において、符号１（１Ａ）は蛍光表示管、２は陽極基板、４（４ｂ）は配線導体（グリッド配線）、５は絶縁層、８は制御電極（メッシュグリッド）、２１は第一固着材、２２は第二固着材、２３はスライド層である。なお、絶縁層５上には本来は、陽極導体層６や蛍光体層７などが積載されているが（図３参照）、図１では省略している。
【００２５】
図１に示すように、蛍光表示管１Ａは、ガラスなどの絶縁性基板からなる陽極基板２上に形成されている絶縁層５上に固定された中付けの制御電極８を備えている。制御電極となるメッシュグリッド８は、導電性を有する金属などからなり、両端部３１ａ，３１ｂが屈曲されて略コ字状に形成されている。また、両端部３１ａ，３１ｂの先端３２ａ，３２ｂはそれぞれ外側に向けて更に屈曲されている。メッシュグリッド８は、一般的には長さが２０ｍｍ以上、幅が１０ｍｍ以下に形成されているが、中には、長さが４０ｍｍ以上、幅が２ｍｍ以下の細長いものもあり、図５に示すように、絶縁層５上に並列に配設されている。絶縁層５の所定位置にはスルーホール５ａが設けられており、陽極基板２上に配設されている配線導体４となる導電性を有する金属などのグリッド配線４ｂを絶縁層５から露出させている。
【００２６】
絶縁層５上に固定されたメッシュグリッド８は、その両端部３１ａ，３１ｂのうち一端部３１ａがスルーホール５ａ上に配置されている。メッシュグリッド８の一端部３１ａの先端３２ａの周囲には導線性を有する第一固着材２１が設けられており、第一固着材２１により、スルーホール５ａを介して、グリッド配線４ｂと電気的に接続されるとともに、絶縁層５上に固着されている。また、絶縁層５上におけるメッシュグリッド８の他端部３１ｂが配置される位置には絶縁性を有するスライド層２３が形成されている。メッシュグリッド８の他端部３１ｂの先端３２ｂの周囲には第一固着材２１が設けられており、第一固着材２１により、スライド層２３を介して絶縁層５上に固着されている。
【００２７】
メッシュグリッド８の一端部３１ａの周囲には、第一固着材２１を覆うように、絶縁性を有する第二固着材２２が設けられており、一端部３１ａは、第二固着材２２により、絶縁層５上に固着されている。メッシュグリッド８の他端部３１ｂの周囲には、第一固着材２１とスライド層２３を覆うように、第二固着材２２が設けられており、他端部３１ｂは、第二固着材２２により、絶縁層５上に固着されている。
【００２８】
スライド層２３は、少なくともその上に載置される第一固着材２１がはみ出さない形状に形成されている。スライド層２３には低融点ガラスペーストを用いており、そのため、第二固着材２２の焼成中に第二固着材２２の固化温度以下の温度のときに流動性を有するが、これについては後述する。また、第一固着材２１には銀粉を含んだ低融点ガラスペーストを用いている。さらに、第二固着材２２には結晶化ガラスペーストを用いている。
【００２９】
なお、本発明の発明者等はこの発明に至るまでに、制御電極が変形して固定される原因を調査した。ここでは、その調査結果を述べる。本発明の発明者等は当初、第二固着材の焼成中、第二固着材が固化温度になるまで第一固着材の低融点ガラス成分が溶融しており、陽極基板に対して制御電極を固定するのは第二固着材が作用しているものと考えていた。ところが、実験を繰り返すことで、第一固着材に含まれる銀粉が２００℃ほどで粒子が互いに付着し、すなわち、第一固着材が固化を始め、陽極基板に対する制御電極の動きを阻害する作用をしていることが判明した。そのため、焼成中に温度を上げていく過程で、陽極基板と制御電極の熱膨張係数の差（図４参照）に起因する制御電極の伸長を吸収できなくなり、制御電極が変形していた。このままの状態で第二固着材が固化することで、制御電極が変形したまま固化し、これが製品化したときの表示ムラの原因となっていた。
【００３０】
そこで、上述した構成のように、制御電極８の一端部３１ａ側における第一固着材２１と陽極基板２（絶縁層５）の間に、低融点ガラスからなるスライド層２３を設けた。上述したように、スライド層２３は、第一固着材２１よりも大きく形成する。また、第二固着材２１は、第一固着材２２とスライド層２３を覆うように形成する。スライド層２３に採用した低融点ガラスは、３６０℃ほどで溶融し、その後、温度を上げて、第二固着材２２の結晶化ガラスが固化する４００〜４５０℃まではスライド層２３は溶融し続けることになる。
【００３１】
次に、この実施の形態の蛍光表示管１Ａの製造方法を説明する。最初に、陽極基板２上に配線導体４（グリッド配線４ｂ）を含む配線パターンを形成する。次に、陽極基板２上に絶縁層５、陽極導体層６及び蛍光体層７（図３参照）を積層形成する。その後、絶縁層５上の所定位置にスライド層２３を印刷により形成する。このとき、スライド層２３は、図２に示すように、メッシュグリッド８の並び方向に沿ってパッチ状、ライン状、梯子状などの形状にパターン形成する。なお、図２には、（ａ）パッチ状、（ｂ）ライン状、（ｃ）梯子状のパターン形状を示している。
【００３２】
スライド層２３を形成した後、絶縁層５のスルーホール５ａ上及びスライド層２３上に第一固着材２１を印刷により塗布する。このとき、第一固着材２１は、スライド層２３と同様にメッシュグリッド８の並び方向に沿って上述したパッチ状などのように隣接するメッシュグリッド８同士が電気的に分離可能となる形状に塗布する。その後、スルーホール５ａ上に塗布した第一固着材２１にメッシュグリッド８の一端部３１ａを付着（挿入）するとともに、スライド層２３上に塗布した第一固着材２１にメッシュグリッド８の他端部３１ｂを付着（挿入）し、この状態のまま加熱（焼成）又は乾燥し、メッシュグリッド８の両端部３１ａ，３１ｂを絶縁層５上に仮固定する。
【００３３】
第一固着材２１でメッシュグリッド８を仮固定した後、一端部３１ａの第一固着材２１を覆うように第二固着材２２を印刷により塗布するとともに、他端部３１ｂの第一固着材２１とスライド層２３を覆うように第二固着材２２を塗布する。このとき、第二固着材２２は、スライド層２３や第一固着材２１と同様にメッシュグリッド８の並び方向に沿ってパッチ状、ライン状、梯子状などの形状（メッシュグリッド８にテンション付与可能となるように、メッシュグリッド８の両外側周辺の陽極基板２上の絶縁層５に接触する部分を有する形状）に塗布する。第二固着材２２は、スライド層２３の周辺部分（少なくともメッシュグリッド８が延設された方向と反対方向の外側部分）の絶縁層５上にはみ出た部分を有する形状に形成する。例えば、図２（ａ）の場合には、第二固着材２２は、スライド層２３の周辺部分の全体又は外側部分の絶縁層５上にはみ出た部分を有する形状とする。また、図２（ｂ）の場合には、第二固着材２２は、スライド層２３の外側部分の絶縁層５上にはみ出た部分を有する形状とする。さらに、図２（ｃ）の場合には、第二固着材２２は、スライド層２３の外側部分及び／又はスライド層２３の絶縁層５が露出した開口３３部分の絶縁層５上にはみ出た部分を有する形状とする。第二固着材２２を塗布した後、５００℃程度に加熱（焼成）し、焼成後に常温まで温度を下げてメッシュグリッド８の固定が完了する。
【００３４】
第二固着材２２の焼成中において、常温から温度を上げていくと、４００〜４５０℃で第二固着材２２の主成分である結晶化ガラスが固化するが、途中、温度が２００℃ほどに上昇したときに第一固着材２１が含んだ銀粉が付着し、第一固着材２１が固化を始める。ところが、温度が３６０℃ほどに上昇したときにスライド層２３の低融点ガラスが溶融し、また、３７５℃ほどに上昇したときに第二固着材２２が溶融（軟化）するのでメッシュグリッド８の他端部３１ｂが移動可能になる。その後、温度を上昇させ、第二固着材２２の固化温度まではスライド層２３の低融点ガラスは溶融を続ける。これにより、メッシュグリッド８は第二固着材２２の固化温度まで変形せずに、熱膨張によって伸長する。
【００３５】
温度が４００〜４５０℃に上昇すると、メッシュグリッド８の他端部３１ｂが、陽極基板２との熱膨張係数の差によりメッシュグリッド８が伸長した分だけ移動することにより、メッシュグリッド８に弛みがない状態、つまり、高さ方向に変形せず、常温時の状態を保った状態で第二固着材２２が固化する。その後、温度を下げると、スライド層２３の低融点ガラスの溶融温度（３６０℃程度）まではスライド層２３のこの低融点ガラスは溶融を続けるが、固化した第二固着材２２により、メッシュグリッド８の他端部３１ｂは移動することができず、絶縁層５を介して陽極基板２に固定されたままの状態（第二固着材２２の固化時の固定状態）を維持する。常温に温度が下がると、第二固着材２２と、常温との温度差に対応した陽極基板２との熱膨張係数の差によりメッシュグリッド８にテンションを付与する。なお、第一固着材２１だけでは固着強度が不足して、メッシュグリッド８の一端部３１ａが浮き上がったり、抜けてしまうことがある。これらを防止するため、他端部３１ｂ側だけでなく一端部３１ａ側にも第二固着材２２を設けることが好ましい。
【００３６】
上述した実施の形態によれば、メッシュグリッド８の両端部３１ａ，３１ｂのうちグリッド配線４ｂと電気的に接続しない他端部３１ｂ側において、第一固着材２１と絶縁層５との間にスライド層２３を形成し、スライド層２３が第二固着材２２となる結晶化ガラスの固化温度（４００〜４５０℃）以下の温度のとき流動性を有することにより、第二固着材２２の焼成中にメッシュグリッド８の他端部３１ｂが熱膨張する方向に移動可能となり、焼成中にメッシュグリッド８が弛まないようになる。また、焼成中にメッシュグリッド８が弛まないことで、常温に温度を下げたときにメッシュグリッド８に十分なテンションを付与することができる。これにより、メッシュグリッド８の変形を抑制し、製品化したときの表示ムラを防止することができる。
【００３７】
また、スライド層２３を少なくとも第一固着材２１がはみ出さない形状に形成するため、スライド層２３上に第一固着材２１が完全に載置されることになり、第二固着材２２の焼成中に第一固着材２１が固化したときにメッシュグリッド８の他端部３１ｂが移動可能となる。
【００３８】
さらに、第一固着材２１に銀粉を含んだ低融点ガラスを用いると、電気的接続性を得ることができるという利点がある。
【００３９】
また、複数のメッシュグリッド８が並列に配設されている場合、スライド層２３、第一固着材２１及び第二固着材２２をメッシュグリッド８の並び方向に沿ってパッチ状、ライン状、梯子状などの形状にパターン形成することにより、スライド層２３、第一固着材２１及び第二固着材２２のそれぞれを一度に印刷することができ、製造プロセス上にも有利となり、製造容易となる。
【００４０】
さらに、製造方法においては、メッシュグリッド８の他端部３１ｂが配置される位置にスライド層２３を形成する以外は従来同様の製造工程とすればよいことから、製造容易となる。
【００４１】
なお、上述した実施の形態では、図１に示すように、メッシュグリッド８の一端部３１ａ（先端３２ａを含む）の一部を第一固着材２１にて覆い、メッシュグリッド８を陽極基板２上に確実に仮固定しているが、メッシュグリッド８をグリッド配線４ｂと電気的に接続することができ、且つ、絶縁層５を介して陽極基板２上に仮固定することができれば、先端３２ａを第一固着材２１で完全に覆わずに一部を露出させるようにしてもよい。さらには、一端部３２ａを必ずしも第一固着材２１で覆わなくてもよい。これは、メッシュグリッド８の他端部３１ｂ（及びその先端３２ｂ）についても同様である。
【００４２】
また、上述した実施の形態では、第二固着材２２は、絶縁層５から第一固着材２１に覆われた一端部３１ａ（先端３２ａを含む）を経てメッシュグリッド８のメッシュ状の開口８ａ（図３参照）を有する部分を含む面まで連続的に延在（完全被覆）している。同様に、第二固着材２２は、絶縁層５からスライド層２３、第一固着材２１に覆われた他端部３１ｂ（先端３２ｂを含む）を経てメッシュグリッド８のメッシュ状の開口８ａを有する部分を含む面まで連続的に延在（完全被覆）している。ところが、メッシュグリッド８を絶縁層５を介して陽極基板２上に固定することができ、且つ、第二固着材２２が固化した後（固化温度から温度を下げていく時）に第二固着材２２によりメッシュグリッド８にテンションを付与することができれば、第二固着材２２で完全被覆する必要はない。すなわち、メッシュグリッド８のそれぞれの先端３２ａ，３２ｂを含む一端部３１ａ及び他端部３１ｂの大部分が覆われていればよい。さらには、メッシュグリッド８のメッシュ状の開口８ａを有する部分を含む面を必ずしも第二固着材２２で覆わなくてもよい。
【符号の説明】
【００４３】
１（１Ａ）…蛍光表示管
２…陽極基板
４…配線導体となるグリッド配線
５…絶縁層
８…制御電極となるメッシュグリッド
２１…第一固着材
２２…第二固着材
２３…スライド層
３１ａ…（制御電極の）一端部
３１ｂ…（制御電極の）他端部
【図１】
0005179553.tif 000002
【図２】
0005179553.tif 000003
【図３】
0005179553.tif 000004
【図４】
0005179553.tif 000005
【図５】
0005179553.tif 000006
【図６】
0005179553.tif 000007
【図７】
0005179553.tif 000008